제조 예 1 과 동일 하 게 하 여 , 유화 중합 을 행하 는 것 에 의해 얻 어 진 유화 중합 액 에 대하 여 , pH 조정 제 로서 의 수산화 나트륨 수용액 을 첨가 함 으로써 , 유화 중합 액 의 pH 를 6 . 8 로 조정 하 였 다 . 그리고 , pH 를 6 . 8 로 조정 한 유화 중합 액 을 사용 하 여 , 응고 후 의 함수 크 럼 의 수세 를 행할 때 에 , 이온 교환수 대신 에 , 수돗물 ( 칼슘 이온 농도 17 중량 ppm ) 을 사용 한 것 이외 에 는 , 제 조예 1 과 동일 하 게 하 여 , 응고 , 수세 , 및 건조 를 행함 으로써 , 고 형상 의 아크릴 고무 ( A 7 ) 을 얻 었 다 . 얻 어 진 아크릴 고무 ( A 7 ) 의 조성 은 , 아크릴산 에틸 단위 69 . 8 중량 %, 아크릴산 n - 부틸 단위 29 중량 %, 푸마르산 모노 n - 부틸 단위 1 . 2 중량 % 였 다 . 또한 , 아크릴 고무 ( A 7 ) 의 잔류 칼슘 량 은 69 . 2 중량 ppm , 폴리머 pH 는 6 . 6 이 었 다 .